(57)【特許請求の範囲】
【請求項１】
質量％で、
Ｃ：０．００１〜０．２０％、
Ｓｉ：０．０１〜２．５０％、
Ｍｎ：０．１０〜２．００％、
Ｃｕ：０．１０〜１．００％、
Ｓｂ：０．０１〜０．２０％
を含有し、
Ｐ：０．０５％以下、
Ｓ：０．０５％以下
に制限し、残部がＦｅ及び不可避的不純物からなる鋼材と、
前記鋼材の表面の上、又は、前記鋼材の表面に形成されたさび層の上に、Ｓｎイオン供給物質とバインダーとを含有するＳｎ含有層とを有し、
前記Ｓｎイオン供給物質の量は、前記Ｓｎ含有層の全固形分質量に対して金属Ｓｎ換算量で１〜５４質量％であることを特徴とする酸性環境用耐食鋼材。
【請求項２】
前記鋼材が、更に、質量％で、
Ｍｏ：１．００％以下、
Ｗ：１．００％以下、
Ｎｉ：１．００％以下、
Ｓｎ：０．５０％以下
の１種又は２種以上を含有することを特徴とする請求項１に記載の酸性環境用耐食鋼材。
【請求項３】
前記鋼材が、更に、質量％で、
Ｃｒ：０．５０％以下、
Ｔｉ：０．１５０％以下、
Ｎｂ：０．１５０％以下、
Ｖ：０．５０％以下、
Ｔａ：０．０４０％以下、
Ｂ  ：０．０１０％以下
の１種又は２種以上を含有することを特徴とする請求項１又は２に記載の酸性環境用耐食鋼材。
【請求項４】
前記鋼材が、更に、質量％で、
Ａｌ：０．１０％以下、
Ｃａ：０．０１０％以下、
Ｍｇ：０．０１０％以下、
ＲＥＭ：０．０１０％以下
の１種又は２種以上を含有することを特徴とする請求項１〜３の何れか１項に記載の酸性環境用耐食鋼材。
【請求項５】
前記Ｓｎ含有層が、更に、Ｃｕ２＋イオン、Ｎｉ２＋イオン、Ｃｒ３＋イオンの１種又は２種以上を供給する１種以上の酸可溶性の金属イオン供給物質を含有し、
前記Ｓｎイオン供給物質及び前記金属イオン供給物質の量は、前記Ｓｎ含有層の全固形分質量に対して金属Ｓｎ換算量、金属Ｃｕ換算量、金属Ｎｉ換算量、金属Ｃｒ換算量の合計が６５％以下であることを特徴とする請求項１〜４の何れか１項に記載の酸性環境用耐食鋼材。
【請求項６】
前記Ｓｎ含有層の上に、更に、厚みが１０〜１００μｍの有機樹脂層を有することを特徴とする請求項１〜５の何れか１項に記載の酸性環境用耐食鋼材。
【請求項７】
前記Ｓｎ含有層は、５〜５０μｍの膜厚であることを特徴とする請求項１〜６の何れか１項に記載の酸性環境用耐食鋼材。
【請求項８】
質量％で、
Ｃ：０．００１〜０．２０％、
Ｓｉ：０．０１〜２．５０％、
Ｍｎ：０．１０〜２．００％、
Ｃｕ：０．１０〜１．００％、
Ｓｂ：０．０１〜０．２０％
を含有し、
Ｐ：０．０５％以下、
Ｓ：０．０５％以下
に制限し、残部がＦｅ及び不可避的不純物からなる鋼材を準備し、
全固形分質量に対して金属Ｓｎ換算量で１〜５４質量％になるように、Ｓｎイオン供給物質をバインダーに混合してＳｎ含有塗料を準備し、
前記Ｓｎ含有塗料を前記鋼材の表面の上、又は、前記鋼材の表面に形成されたさび層の上に塗布してＳｎ含有層を形成することを特徴とする防食方法。
【請求項９】
前記鋼材が、更に、質量％で、
Ｍｏ：１．００％以下、
Ｗ：１．００％以下、
Ｎｉ：１．００％以下、
Ｓｎ：０．５０％以下
の１種又は２種以上を含有することを特徴とする請求項８に記載の防食方法。
【請求項１０】
前記鋼材が、更に、質量％で、
Ｃｒ：０．５０％以下、
Ｔｉ：０．１５０％以下、
Ｎｂ：０．１５０％以下、
Ｖ：０．５０％以下、
Ｔａ：０．０４０％以下、
Ｂ  ：０．０１０％以下
の１種又は２種以上を含有することを特徴とする請求項８又は９に記載の防食方法。
【請求項１１】
前記鋼材が、更に、質量％で、
Ａｌ：０．１０％以下、
Ｃａ：０．０１０％以下、
Ｍｇ：０．０１０％以下、
ＲＥＭ：０．０１０％以下
の１種又は２種以上を含有することを特徴とする請求項８〜１０の何れか１項に記載の防食方法。
【請求項１２】
全固形分質量に対して金属Ｓｎ換算量、金属Ｃｕ換算量、金属Ｎｉ換算量、金属Ｃｒ換算量の合計が６５％以下になるように金属イオン供給物質をバインダーに混合してＳｎ含有塗料を準備することを特徴とする請求項８〜１１の何れか１項に記載の防食方法。
【請求項１３】
前記Ｓｎ含有層の上に、更に、厚みが１０〜１００μｍの有機樹脂層を形成することを特徴とする請求項８〜１２の何れか１項に記載の防食方法。
【請求項１４】
前記Ｓｎ含有層を５〜５０μｍの膜厚に形成することを特徴とする請求項８〜１３の何れか１項に記載の防食方法。
【発明の詳細な説明】
【技術分野】
【０００１】
本発明は酸性の腐食環境で使用される酸性環境用耐食鋼材及び防食方法に関する。
【背景技術】
【０００２】
石炭焚き火力ボイラーや廃棄物の焼却施設の排煙系統では、燃焼ガス中に含まれる三酸化硫黄や塩化水素に起因して高濃度の硫酸や塩酸が生成する。このような環境では硫酸露点腐食や塩酸露点腐食など、強酸による腐食が問題になる。そして、ｐＨが２未満の強酸による腐食を抑制するために、Ｃｕ、Ｓｂなどを添加した耐酸露点腐食性に優れた鋼材が提案されている（例えば、特許文献１、２、参照）。
【０００３】
また、一般に、厳しい腐食環境で使用される鋼材には、種々の腐食因子から遮断するため、表面に塗装が施される。しかし、塗膜の劣化などに伴い、鋼材に達する傷が付くと、防食の効果が失われ、局部的な腐食が急速に進行する。このような、海浜地域や凍結防止剤が散布される地域などで問題となる、塩化物に起因する腐食に対し、Ｓｎイオンを供給源とする物質を含有させた塗膜を鋼材表面に形成する方法が提案されている（例えば、特許文献３〜５、参照）。
【先行技術文献】
【特許文献】
【０００４】
【特許文献１】特開２００１−１６４３３５号公報
【特許文献２】特開２００３−２１３３６７号公報
【特許文献３】特開２００６−３１５２３８号公報
【特許文献４】特開２００６−３１６１３９号公報
【特許文献５】特開２００７−２３００８８号公報
【発明の概要】
【発明が解決しようとする課題】
【０００５】
従来のＣｕ、Ｓｂなどを添加した耐酸露点腐食性に優れた鋼材（耐酸露点腐食鋼材）は、ボイラーや焼却施設の排ガス煙突では塗装等を施さずに裸材で使用され、特に、ｐＨが２未満の強酸環境で発生する露点腐食に対して優れた耐食性を発揮する。しかし、従来の耐酸露点腐食鋼材は、裸材で使用した場合、ｐＨ２以上の酸性環境、特にｐＨ２〜４の弱酸性環境では、露点腐食が支配的ではなくなり、普通鋼やステンレス鋼と比較して、耐食性に大差はない。むしろステンレス鋼の方が耐食性では優位になることがあった。
【０００６】
本発明はこのような実情に鑑み、高濃度の硫酸や塩酸など、ｐＨが２未満の強酸環境だけでなく、ｐＨが２〜４の弱酸性環境においても優れた耐食性を発現し、強酸性環境から弱酸性環境まで幅広い酸性環境下で使用できる酸性環境用耐食鋼材、及び、耐食鋼材に塗装を施す防食方法の提供を課題とするものである。
【課題を解決するための手段】
【０００７】
本発明者らは、上記課題を解決するための検討に際し、塩化物による腐食が問題となる環境では、Ｓｎイオンを含む塗装を施した鋼材は、塗装疵部や塗装脆弱部などで地鉄鋼材が露出しても、その近傍での腐食の進行が抑制されることに着目した。そこで、ｐＨ２〜４の弱酸性環境における鋼材の耐食性に及ぼす、Ｃｕ、Ｓｂ、Ｓｎなどの合金成分の添加、Ｓｎイオンを含む塗装やその他の種々の塗装の影響について検討を行った。その結果、Ｓｎ含有層によって被覆された耐食鋼材では、腐食の進行が塗装疵部や塗装脆弱部などに限定されるが、その塗装疵部や脆弱部において鋼中から溶出するＣｕ及びＳｂと、Ｓｎ含有層から溶出するＳｎイオンとの相乗効果により、酸性環境における耐食性が著しく向上することを見出した。即ち、Ｃｕ及びＳｂを同時に添加した鋼材とＳｎイオンを含む塗装との組合せにより、ｐＨが２未満の強酸環境ではＣｕやＳｂによる耐露点腐食性が発揮され、ｐＨ２〜４の弱酸性環境ではＳｎとＣｕ、Ｓｂの相乗効果による耐食性が発現され、強酸性環境から弱酸性環境でも幅広く使用可能であるという知見を得た。
【０００８】
本発明はこのような知見に基づいてなされたものであり、その要旨は以下のとおりである。
［１］  質量％で、
Ｃ：０．００１〜０．２０％、
Ｓｉ：０．０１〜２．５０％、
Ｍｎ：０．１０〜２．００％、
Ｃｕ：０．１０〜１．００％、
Ｓｂ：０．０１〜０．２０％
を含有し、
Ｐ：０．０５％以下、
Ｓ：０．０５％以下
に制限し、残部がＦｅ及び不可避的不純物からなる鋼材と、
前記鋼材の表面の上、又は、前記鋼材の表面に形成されたさび層の上に、Ｓｎイオン供給物質とバインダーとを含有するＳｎ含有層を有し、
前記Ｓｎイオン供給物質の量は、前記Ｓｎ含有層の全固形分質量に対して金属Ｓｎ換算量で１〜５４質量％であることを特徴とする酸性環境用耐食鋼材。
［２］  前記鋼材が、更に、質量％で、
Ｍｏ：１．００％以下、
Ｗ：１．００％以下、
Ｎｉ：１．００％以下、
Ｓｎ：０．５０％以下
の１種又は２種以上を含有することを特徴とする上記［１］に記載の酸性環境用耐食鋼材。
［３］  前記鋼材が、更に、質量％で、
Ｃｒ：０．５０％以下、
Ｔｉ：０．１５０％以下、
Ｎｂ：０．１５０％以下、
Ｖ：０．５０％以下、
Ｔａ：０．０４０％以下、
Ｂ：０．０１０％以下
の１種又は２種以上を含有することを特徴とする上記［１］又は［２］に記載の酸性環境用耐食鋼材。
［４］  前記鋼材が、更に、質量％で、
Ａｌ：０．１０％以下、
Ｃａ：０．０１０％以下、
Ｍｇ：０．０１０％以下、
ＲＥＭ：０．０１０％以下
の１種又は２種以上を含有することを特徴とする上記［１］〜［３］の何れか１項に記載の酸性環境用耐食鋼材。
［５］  前記Ｓｎ含有層が、更に、Ｃｕ２＋イオン、Ｎｉ２＋イオン、Ｃｒ３＋イオンの１種又は２種以上を供給する１種以上の金属イオン供給物質を含有し、前記Ｓｎイオン供給物質及び前記金属イオン供給物質の量は、前記Ｓｎ含有層の全固形分質量に対して金属Ｓｎ換算量、金属Ｃｕ換算量、金属Ｎｉ換算量、金属Ｃｒ換算量の合計が６５％以下であることを特徴とする上記［１］〜［４］の何れか１項に記載の酸性環境用耐食鋼材。
［６］  前記Ｓｎ含有層の上に、更に、厚みが１０〜１００μｍの有機樹脂層を有することを特徴とする上記［１］〜［５］の何れか１項に記載の酸性環境用耐食鋼材。
［７］  前記Ｓｎ含有層は５〜５０μｍの膜厚であることを特徴とする［１］〜［６］の何れか１項に記載の酸性環境用耐食鋼材。
［８］  質量％で、
Ｃ：０．００１〜０．２０％、
Ｓｉ：０．０１〜２．５０％、
Ｍｎ：０．１０〜２．００％、
Ｃｕ：０．１０〜１．００％、
Ｓｂ：０．０１〜０．２０％
を含有し、
Ｐ：０．０５％以下、
Ｓ：０．０５％以下
に制限し、残部がＦｅ及び不可避的不純物からなる鋼材を準備し、
全固形分質量に対して金属Ｓｎ換算量で１〜５４質量％になるように、Ｓｎイオン供給物質をバインダーに混合してＳｎ含有塗料を準備し、前記Ｓｎ含有塗料を前記鋼材の表面の上、又は、前記鋼材の表面に形成されたさび層の上に塗布してＳｎ含有層を形成することを特徴とする防食方法。
［９］  前記鋼材が、更に、質量％で、
Ｍｏ：１．００％以下、
Ｗ：１．００％以下、
Ｎｉ：１．００％以下、
Ｓｎ：０．５０％以下
の１種又は２種以上を含有することを特徴とする上記［８］に記載の防食方法。
［１０］  前記鋼材が、更に、質量％で、
Ｃｒ：０．５０％以下、
Ｔｉ：０．１５０％以下、
Ｎｂ：０．１５０％以下、
Ｖ：０．５０％以下、
Ｔａ：０．０４０％以下、
Ｂ：０．０１０％以下
の１種又は２種以上を含有することを特徴とする上記［８］又は［９］に記載の防食方法。
［１１］  前記鋼材が、更に、質量％で、
Ａｌ：０．１０％以下、
Ｃａ：０．０１０％以下、
Ｍｇ：０．０１０％以下、
ＲＥＭ：０．０１０％以下
の１種又は２種以上を含有することを特徴とする上記［８］〜［１０］の何れか１項に記載の防食方法。
［１２］  全固形分質量に対して金属Ｓｎ換算量、金属Ｃｕ換算量、金属Ｎｉ換算量、金属Ｃｒ換算量の合計が６５％以下になるように金属イオン供給物質をバインダーに混合してＳｎ含有塗料を準備することを特徴とする上記［８］〜［１１］の何れか１項に記載の防食方法。
［１３］  前記Ｓｎ含有層の上に、更に、厚みが１０〜１００μｍの有機樹脂層を形成することを特徴とする上記［８］〜［１２］の何れか１項に記載の防食方法。
［１４］  前記Ｓｎ含有層を５〜５０μｍの膜厚に形成することを特徴とする上記［８］〜［１３］の何れか１項に記載の防食方法。
【発明の効果】
【０００９】
本発明によれば、高濃度の硫酸や塩酸など、ｐＨが２未満の強酸環境だけでなく、ｐＨが２〜４の弱酸性環境をも含む酸性環境においても優れた耐食性を発現し、塗装疵部や塗装脆弱部における局部的な腐食の進行を抑制する酸性環境用耐食鋼材、及び、耐食鋼材に塗装を施す防食方法を提供することが可能になり、本発明は産業上の貢献が極めて顕著である。
【発明を実施するための形態】
【００１０】
本発明の酸性環境用耐食鋼材は、Ｃｕ及びＳｂを同時に含む鋼板上にＳｎイオンを含む塗装が施されたことを特徴としており、その耐食性は、従来の耐酸露点腐食鋼材及び従来のＳｎイオン含有塗料には無いものである。
【００１１】
本発明の酸性環境用耐食鋼材が前述の優れた耐食性を発現する理由について、本発明者らは以下のように推定している。
【００１２】
塗装を施さない裸材の場合、Ｃｕ及びＳｂを同時に添加した耐食鋼材の耐食性は、ｐＨが２未満の強酸環境下では普通鋼に比べて顕著に向上するが、ｐＨが２以上になると普通鋼に比べて顕著に向上するとはいえなくなる。これは、強酸環境下では鋼材の腐食速度が大きく、鋼中に含まれる合金成分の溶出量が多いため、Ｃｕ及びＳｂによる耐食性の向上の効果が顕著に発現されるが、ｐＨが２以上になると鋼材の腐食速度が低下して合金成分の溶出量が減少するためであると考えられる。
【００１３】
一方、塗装を施した鋼材では、塗装疵部や塗装脆弱部（例えば、塗膜が薄いところ）などの限定された部位で局部的に腐食が進行する。即ち、塗装疵部がアノード、塗装部がカソードとなり、腐食の進行に伴って塗膜が剥離して新たなアノードサイトが生じる。このような塗装を施した鋼材の局部的な腐食は、裸材の全面腐食よりも速く進行し、前記塗装疵部や塗装脆弱部において鋼中に含まれる合金成分の溶出量も増加する。そのため、塗膜下の鋼材に耐腐食成分が含有されていれば、当該成分による腐食進行の抑制効果が発現するようになると考えられる。
【００１４】
したがって、塗装を施した鋼材の場合、Ｃｕ及びＳｂの両者を鋼材に含有させることにより、局所的に腐食した前記塗装疵部や塗装脆弱部では合金成分の溶出量が高められて、局所的な腐食の進行に対して溶出した合金成分が有効に作用すると考えられる。そして、ある程度、腐食が進行すると、塗料に含有させたＳｎイオンの溶出量も増加し、アノードでの鋼材の溶解の抑制に寄与するようになり、前記塗装疵部や塗装脆弱部における耐食性の向上に寄与するのではないかと考えられる。
【００１５】
ただし、Ｃｕ、Ｓｂ、Ｓｎを同時に含有する鋼材にＳｎイオンを含まない塗膜を形成した場合、本発明の酸性環境用耐食鋼材と同等の効果は得られないことを、本発明者は見出した。また、Ｃｕ、Ｓｎを同時に含有するがＳｂを含有しない鋼材にＳｂイオンを含む塗膜を形成した場合、本発明の酸性環境用耐食鋼材と同等の効果は得られない。そのため、本発明では、Ｃｕ及びＳｂを同時に含む鋼板上にＳｎイオンを含む塗装を施す必要がある。
【００１６】
以下、本発明について詳細に説明する。
【００１７】
まず、鋼材の成分を限定した理由について説明する。なお、％の表記は特に断りがない場合は質量％を意味する。
【００１８】
（Ｃ：０．００１〜０．２０％）
Ｃは、強度を向上させる元素であり、０．００１％以上を含有させることが必要である。好ましくはＣ量を０．０１％以上とする。一方、Ｃ量が０．２０％を超えると耐食性が劣化するため、Ｃ量を０．２０％以下とする。好ましくは、Ｃ量を０．１０％以下とし、より好ましくは０．０５％以下とする。
【００１９】
（Ｓｉ：０．０１〜２．５０％）
Ｓｉは、脱酸及び強度の向上に寄与する元素であり、０．０１％以上を含有させることが必要である。好ましくはＳｉ量を０．０５％以上とする。一方、２．５０％を超えるＳｉを含有させると熱延スケールの固着や靱性の低下の原因となるため、Ｓｉ量を２．５０％以下に制限する。好ましくはＳｉ量を１．００％以下、より好ましくは０．５０％以下とする。
【００２０】
（Ｍｎ：０．１０〜２．００％）
Ｍｎは、強度及び靭性を向上させる元素であり、０．１０％以上を添加する。好ましくはＭｎ量を０．２０％以上とし、より好ましくは０．５０％以上とする。一方、２．０％以上のＭｎを添加すると、粗大なＭｎＳが生成し、耐食性や機械特性が劣化するため、Ｍｎ量を２．０％以下とする。好ましくはＭｎ量を１．５０％以下とし、より好ましくは１．２０％以下とする。
【００２１】
（Ｃｕ：０．１０〜１．００％）
Ｃｕは、Ｓｂと同時に添加すると、硫酸や塩酸に対する耐食性を顕著に発現する極めて重要な元素である。酸性環境での耐食性を確保するために、Ｃｕ量を０．１０％以上とすることが必要である。好ましくはＣｕ量を０．２０％以上とする。一方、１．００％を超えてＣｕを添加すると製造性が低下するため、Ｃｕ量を１．００％以下とする。好ましくはＣｕ量を０．７０％以下、より好ましくは０．４０％以下とする。
【００２２】
（Ｓｂ：０．０１〜０．２０％）
Ｓｂは、上述のように、本発明では重要な元素であり、酸性環境での耐食性を確保するため、０．０１％以上を添加することが必要である。好ましくはＳｂ量を０．０５％以上とし、より好ましくは０．１０％以上とする。一方、０．２０％を超えるＳｂを添加すると、熱間加工性や靭性が低下するので、Ｓｂ量を０．２０％以下とする。好ましくはＳｂ量を０．１５％以下とする。
【００２３】
（Ｐ：０．０５％以下）
Ｐは、不純物であり、鋼材の機械特性や製造性を低下させるため、Ｐ量を０．０５％以下に制限する。好ましくはＰ量を０．０２０％以下とする。Ｐ量の下限は限定せず、０％でもよいが、コストの観点から０．００１％以上とすることが好ましい。
【００２４】
（Ｓ：０．０５％以下）
Ｓは、不純物であり、熱間加工性や鋼材の機械特性を低下させるため、Ｓ量を０．０５以下に制限する。一方、Ｓは、Ｃｕ及びＳｂと同時に含有させると、酸性環境での耐食性を向上させることから、０．００１％以上を含有させてもよい。より好ましくはＳ量を０．００５％以上、更に好ましくは０．０１％以上とする。
【００２５】
更に、酸性環境での耐食性を向上させるために、Ｍｏ、Ｗ、Ｎｉ、Ｓｎの１種又は２種以上を含有させることができる。
【００２６】
（Ｍｏ：１．００％以下）
Ｍｏは、Ｃｕ及びＳｂと同時に添加することにより、酸性環境での耐食性を向上させる元素である。Ｍｏ量は０．０１％以上が好ましく、より好ましくは０．１０％以上とする。一方、Ｍｏは高価な元素であるため、コストの観点からＭｏ量は１．００％以下が好ましく、より好ましくは０．５０％以下とする。
【００２７】
（Ｗ：１．００％以下）
Ｗは、酸性環境での耐食性を向上させる元素であり、０．０１％以上を含有させてもよい。より好ましくはＷ量を０．１０％以上とする。一方、Ｗも高価な元素であるため、コストの観点からＷ量は１．００％以下が好ましく、より好ましくは０．５０％以下とする。
【００２８】
（Ｎｉ：１．００％以下）
Ｎｉは、酸性環境での耐食性を向上させる元素であり、また、本発明の酸性環境用耐食鋼材のようにＣｕを含有する場合、製造性を高める効果を発現する。好ましくはＮｉ量を０．０１％以上とし、より好ましくは０．０５％以上、更に好ましくは０．１０％以上とする。一方、Ｎｉも高価な元素であるため、コストの観点からＮｉ量は１．００％以下が好ましく、より好ましくは０．５０％以下とする。
【００２９】
（Ｓｎ：０．５０％以下）
Ｓｎは、Ｓｂに比べて効果は顕著ではないが、酸性環境での耐食性を向上させる元素であり、０．０１％以上を含有させてもよい。より好ましくはＳｎ量を０．０２％以上、更に好ましくはＳｎ量を０．０５％以上とする。一方、Ｓｎを過剰に含有させると熱間加工性や靭性が低下するので、Ｓｎ量は０．５０％以下が好ましい。より好ましくはＳｎ量を０．３０％以下とする。
【００３０】
更に、機械特性等を向上させるため、Ｃｒ、Ｔｉ、Ｖ、Ｎｂ、Ｔａ、Ｂの１種又は２種以上を含有させることができる。
【００３１】
（Ｃｒ：０．５０％以下）
Ｃｒは焼入れ性を高めて強度を向上させる元素であり、０．０１％以上を含有させてもよい。より好ましくはＣｒ量を０．０５％以上とする。また、Ｃｒは耐候性を高める元素であるが、酸性環境での耐食性を低下させる場合があり、好ましくはＣｒ量を０．５０％以下とする。より好ましくはＣｒ量を０．３０％以下、更に好ましくは０．１０％以下とする。
【００３２】
（Ｔｉ：０．１５０％以下）
Ｔｉは、窒化物を形成し、結晶粒の微細化や強度の向上に寄与する元素であり、Ｔｉ量を０．００５％以上とすることが好ましい。より好ましくはＴｉ量を０．０１０％以上とする。一方、０．１５０％超のＴｉを添加すると、機械特性が劣化することがあるため、Ｔｉ量の上限は０．１５０％以下が好ましい。Ｔｉ量のより好ましい上限は０．１０％以下であり、更に好ましくは０．０５０％以下とする。
【００３３】
（Ｎｂ：０．１５０％以下）
Ｎｂは、Ｔｉと同様に、窒化物を形成する元素であり、結晶粒の微細化や強度の向上を目的として、０．００１％以上を含有させてもよい。より好ましくはＮｂ量を０．００５％以上とする。一方、０．１５０％超のＮｂを添加すると、機械特性が劣化することがあるため、Ｎｂ量の上限は０．１５０％以下が好ましい。Ｎｂ量のより好ましい上限は０．１０％以下であり、更に好ましくは０．０５０％以下とする。
【００３４】
（Ｖ：０．５０％以下）
Ｖは、Ｔｉ、Ｎｂと同様、窒化物を形成する元素であるが、主に、析出強化による強度の改善のために添加することができる。効果を得るために、Ｖ量を０．００５％以上とすることが好ましい。より好ましくはＶ量を０．０１０％以上とする。一方、０．５０％超のＶを添加すると、機械特性が劣化することがあるため、Ｖ量の上限は０．５０％以下が好ましい。Ｖ量のより好ましい上限は０．２０％以下であり、更に好ましくは０．３０％以下とする。
【００３５】
（Ｔａ：０．０４０％以下）
Ｔａは、強度の向上に寄与する元素であり、０．００１％以上を含有させてもよい。また、メカニズムは必ずしも明らかでないが、Ｔａは耐食性の向上にも寄与し、より好ましくはＴａ量を０．００５％以上とする。一方、Ｔａを過剰に含有させるとコストが上昇するため、Ｔａ量は０．０４０％以下が好ましい。より好ましくはＴａ量を０．０２０％以下とする。
【００３６】
（Ｂ：０．０１０％以下）
Ｂは焼入れ性を高めて強度を向上させる元素であり、０．０００１％以上を含有させてもよい。より好ましくはＢ量を０．０００３％以上、更に好ましくは０．０００５％以上とする。一方、０．０１０％超のＢを添加すると、機械特性が劣化することがあるため、Ｂ量の上限は０．０１０％以下が好ましい。Ｂ量のより好ましい上限は０．００５％以下であり、更に好ましくは０．００３％以下とする。
【００３７】
更に、脱酸や介在物の制御を目的として、Ａｌ、Ｃａ、Ｍｇ、ＲＥＭの１種又は２種以上を含有させることができる
【００３８】
（Ａｌ：０．１０％以下）
Ａｌは、脱酸剤であり、０．００５％以上を含有させることが好ましく、より好ましくはＡｌ量を０．０１％以上、更に好ましくは０．０２％以上とする。一方、Ａｌを過剰に含有させると、介在物の増加によって延性や熱間加工性を損なうことがあるため、好ましくはＡｌ量を０．１０％以下とする。より好ましくはＡｌ量を０．０５％以下、更に好ましくは０．０３％以下とする。
【００３９】
（Ｃａ：０．０１０％以下、Ｍｇ：０．０１０％以下、ＲＥＭ：０．０１０％以下）
Ｃａ、Ｍｇ、希土類元素（ＲＥＭ）は、酸化物や硫化物の制御に用いられる元素であり、それぞれ、０．０００５％以上を含有させてもよい。Ｃａ、Ｍｇ、希土類元素（ＲＥＭ）は、何れも０．０１０％を超えて添加すると、機械特性が損なわれる場合があるため、上限は０．０１０％以下が好ましい。より好ましくは、それぞれ、上限を０．００５％以下とする。
【００４０】
本発明においては、上記元素以外の残部はＦｅ及び不可避的不純物からなるが、本発明の作用効果を害さない範囲内で他の元素を微量に添加することができる。
【００４１】
本発明の耐食鋼材の形状は特に限定されず、鋼板、鋼帯、形鋼、鋼管、棒鋼、鋼線等であればよい。鋼板、鋼帯、形鋼、鋼管等の鋼材の厚さは特に限定されないが、通常３〜５０ｍｍである。好ましい下限は６ｍｍ、より好ましくは１０ｍｍであり、好ましい上限は４０ｍｍ、より好ましくは３０ｍｍである。
【００４２】
次に、Ｓｎ含有層について説明する。上述の成分組成を有する耐食鋼材の表面の上に直接、又は、耐食鋼材の表面に形成されたさび層の上に、Ｓｎイオン供給物質とバインダーとを含むＳｎ含有層を形成する。「Ｓｎイオン供給物質」とは、酸性溶液に溶解してＳｎ２＋イオンとＳｎ４＋イオンの一方又は両方を供給することができる物質を意味する。そのようなＳｎイオン供給物質は、具体的には、２価Ｓｎ化合物、４価Ｓｎ化合物、更には金属Ｓｎを包含する。
【００４３】
Ｓｎ含有層によって被覆された耐食鋼材では、腐食の進行が塗装疵部や塗装脆弱部などに限定される。そして、鋼中から溶出するＣｕ及びＳｂと、Ｓｎ含有層から溶出するＳｎイオンとの相乗効果により、酸性環境における耐食性が著しく向上すると考えられる。
【００４４】
このような効果を発現させるため、Ｓｎイオン供給物質の量は、Ｓｎ含有層の全固形分質量に対して金属Ｓｎ換算量で１質量％以上とすることが必要である。好ましくは２質量％以上とする。一方、Ｓｎイオン供給物質の量が、Ｓｎ含有層の全固形分質量に対して金属Ｓｎ換算量で５４質量％を超えると、Ｓｎイオン供給物質を固定する接着性を有するバインダーを用いた場合に、相対的にバインダーの量が不足し、Ｓｎ含有層の密着性が低下する。そのため、前記Ｓｎイオン供給物質の量の上限を５４質量％以下とする。好ましくは４０質量％以下とする。尚、「全固形分質量」とは、Ｓｎイオン供給物質、及び／或いは後述する金属イオン供給物質等をバインダー中に分散させるために用いる溶媒を除く質量、又は、バインダーが熱分解しない温度で乾燥させた後のＳｎ含有層の質量をいう。
【００４５】
Ｓｎイオン供給物質がＳｎ化合物である場合の金属Ｓｎ換算量は次式に従って算出できる。
（Ｓｎ化合物の質量）×［（Ｓｎ原子量）／（Ｓｎ化合物の分子量）］・・・（式１）
【００４６】
Ｓｎイオンの供給物質はＳｎ２＋又はＳｎ４＋イオンを生ずる、酸可溶性の２価Ｓｎ化合物又は４価Ｓｎ化合物と、金属Ｓｎのうちの少なくとも１種あればよい。好ましくは２価の化合物である。２価の化合物の具体例として、硫酸スズ（II）、酸化スズ（II）、ピロリン酸スズ（II）を挙げることができる。硫酸スズ（II）は中性領域で溶解しがたく、低ＰＨ領域になると溶解するので、本発明において使用するのに特に好ましいＳｎイオン供給源である。
【００４７】
バインダー中には、Ｓｎイオン供給源に加えて、Ｃｕ２＋、Ｎｉ２＋、Ｃｒ３＋イオンなど、耐食性を向上させる金属カチオンの供給源となる金属イオン供給物質を共存させることも可能である。この金属イオン供給物質についても、酸可溶性の金属化合物又は金属を使用しても良い。例えば、Ｃｕ（ＮＯ３）２、ＣｕＳＯ４、Ｎｉ（ＮＯ３）２、ＮｉＳＯ４、Ｃｒ（ＮＯ３）３、Ｃｒ２（ＳＯ４）３などである。
【００４８】
これら追加の金属イオン供給物質は耐食性を改善するために、１種又は２種以上を使用することができる金属イオン供給物質は、金属換算での総添加量がＳｎ含有層の全固形分に対して１質量％以上となるようにバインダーに添加することが好ましい。上限は２０質量％以下が好ましい。また、Ｓｎイオン供給物質との合計量は、Ｓｎ含有層の全固形分に対して金属換算量で６５質量％以下となるようにバインダーに添加することが好ましい。
【００４９】
金属イオン供給物質がＭ化合物（Ｍは、Ｃｕ、Ｎｉ、Ｃｒの１種）である場合の金属換算の質量は、Ｓｎイオン供給物質がＳｎ化合物である場合の金属Ｓｎ換算量と同様、次式に従って算出できる。
（Ｍ化合物の質量）×［（Ｍ原子量）／（Ｍ化合物の分子量）］・・・（式２）
【００５０】
前記バインダーは特に制限されないが、樹脂であることが好ましく、塗料に使用される各種の有機樹脂を使用することができる。バインダーとして使用する樹脂をバインダー樹脂という。具体的にはエポキシ樹脂、ウレタン樹脂、ビニル樹脂、ポリエステル樹脂、アクリル樹脂、アルキド樹脂、フタル酸樹脂、ブチラール樹脂、メラミン樹脂、フェノール樹脂等を挙げることができる。これらは溶液又はエマルジョンのいずれの状態であってもよい。バインダーの固形分としての量は、Ｓｎ含有層の強度を確保する面から、Ｓｎ含有層の全固形分に対して２５質量％以上であることが好ましく、より好ましくは３０質量％以上である。
【００５１】
Ｓｎ含有層の厚みは、塗装疵部や塗装脆弱部などにＳｎイオンを供給して酸性環境における耐食性を向上させるために、５μｍ以上とすることが必要である。好ましくは、１０μｍ以上、より好ましくは２０μｍ以上とする。Ｓｎ含有層の厚みの上限は、耐食性の観点からは厚いほど好ましいが、塗装の作業性などの観点から、５０μｍ以下とする。
【００５２】
耐久性を向上させるために、Ｓｎ含有層の上に、更に、厚みが１０μｍ以上の有機樹脂層を形成してもよい。厚みの上限は、耐久性の観点からは厚いほど好ましいが、塗装の作業性などの観点から、１００μｍ以下が好ましい。上限は、より好ましくは５０μｍ以下とする。
【００５３】
有機樹脂層は特に制限されないが、例えば、エポキシ樹脂、ウレタン樹脂、ビニル樹脂、ポリエステル樹脂、アクリル樹脂、アルキド樹脂、フタル酸樹脂、ブチラール樹脂、メラミン樹脂、フェノール樹脂などの塗料が有機樹脂層の形成に使用できる。また、ベンガラ、二酸化チタン、カーボンブラック、などの着色顔料と、タルク、シリカ、マイカなどの体質顔料とを、それぞれ１種又は２種以上添加することができる。
【００５４】
次に、本発明の酸性環境用耐食鋼材の製造方法について説明する。常法で製造した上述の成分を有する耐食鋼材の表面、又は、耐食鋼材の表面に形成されたさびの上に、Ｓｎイオン供給物質とバインダーとを含有するＳｎ含有層を、前記Ｓｎイオン供給物質の量が前記Ｓｎ含有層の全固形分質量に対して金属Ｓｎ換算量で１〜５４質量％であるように形成する。そのような形成方法として、Ｓｎイオン供給物質とバインダーとを含むＳｎ含有塗料を常法で塗布して乾燥させて、Ｓｎ含有層を形成しても良い。
【００５５】
Ｓｎ含有層を形成する前の耐食鋼材は、例えば、溶鋼を転炉、電気炉等の公知の方法で溶製し、連続鋳造法、造塊法等の公知の方法でスラブやビレット等の鋼素材とし、熱間圧延を施して製造すればよい。なお、溶鋼に、取鍋精錬や真空脱ガス等の処理を施してもよい。鋳造や造塊後の鋼素材をそのまま熱間圧延してもよい。更に、熱間圧延後、熱処理や冷間加工を施すことができる。
【００５６】
Ｓｎ含有層を形成する方法は特に限定されない。例えば、前述したＳｎイオン供給物質及び金属イオン供給物質とを塗料中に入れ、ディゾルバーやボールミルなどで分散させ、Ｓｎ含有塗料を調製し、当該Ｓｎ含有塗料を前記鋼材の表面の上、又は、前記鋼材の表面に形成されたさび層の上に塗布し、乾燥することによって、前記Ｓｎ含有層を形成しても良い。
【００５７】
或いは、前述したバインダーと、前述したＳｎイオン供給物質及び金属イオン供給物質とを均一に混合してＳｎ含有塗料を調製し、当該Ｓｎ含有塗料を前記鋼材の表面の上、又は、前記鋼材の表面、または表面に形成されたさび層の上に塗布することによって、前記Ｓｎ含有層を形成しても良い。前記Ｓｎ含有塗料は、前記バインダーと溶媒とを均一に混合、或いは前記バインダーを前記溶媒に溶解して溶液を調製した後、前記Ｓｎイオン供給物質及び金属イオン供給物質を前記溶液に均一に分散することによって製造しても良い。尚、前記Ｓｎ含有塗料の組成は、前記バインダーの固形分質量、前記Ｓｎイオン供給物質及び金属イオン供給物質の固形分質量の合計の質量に対して、前記バインダーの固形分の質量、前記Ｓｎイオン供給物質及び金属イオン供給物質の固形分質量が前述した所定の割合になるように調整する必要がある。
【００５８】
Ｓｎイオン供給物質とバインダーとを含むＳｎ含有塗料を用いた塗装は、常法に従って行うことができる。例えば、既存の構造物の場合には、エアスプレー、エアレススプレー、刷毛塗り等の方法が適当である。工場内で塗装する場合は、ロールコート、浸漬などの他の方法も採用できる。溶媒は塗装後に自然乾燥により蒸散させることが好ましく、そのような溶媒を使用することが好ましい。塗装は乾燥後に５〜５０μｍの厚みのＳｎ含有層が形成されるように行う。Ｓｎ含有層の上に有機樹脂層を形成する場合も、同様に、常法で行えば良い。
【実施例】
【００５９】
表１に示す成分組成の鋼を溶製し、鋳造し、得られた鋼片を１１００℃に加熱し、仕上げ温度を７４０℃として５ｍｍ厚さまで熱間圧延し、室温まで空冷した。得られた鋼板から長さ１５０ｍｍ、幅６０ｍｍ、厚み４ｍｍの試験片として鋼Ｎｏ．１〜１４を採取した。試験片の表面には、Ｓａ２．５（ＩＳＯ  ８５０１−１）以上になるようにブラスト処理を施した。
【００６０】
【表１】
0006515282.tif 000002
【００６１】
ブラスト処理後の試験片には、無塗装またはＳｎイオンの供給源となる硫酸スズ（II）を含有したエポキシ系樹脂を塗布し、Ｓｎ含有層を形成した。一部の試験片には、Ｓｎイオンを含有しないエポキシ系樹脂、Ｓｎイオン供給源に替えてＳｂイオン供給源を含むエポキシ系樹脂を塗布し、塗膜を形成した。一部の試験片には、Ｓｎ含有層の表層にフロン系樹脂を塗布し、有機樹脂層を形成した。表２に鋼板表面に塗布した塗膜Ｂ〜Ｇの組成を示す。尚、無塗装（ブラスト処理まま）の状態を便宜上「塗膜Ａ」とした。
【００６２】
【表２】
0006515282.tif 000003
【００６３】
強酸環境では使用中に塗膜が失われる可能性が高いため、長期間の使用を想定して無塗装で強酸に対する耐食性を評価した。無塗装（Ａ）の試験片の重量を測定した後、試験片全面に、ｐＨ０またはｐＨ１に調整した硫酸溶液を霧吹きにて吹き付け、３０℃、１００％ＲＨに制御した環境下で垂直にて２４時間保持する腐食試験を１年間実施した。腐食試験後、クエン酸アンモニウム溶液にてさびを除去した試験片の重量測定を行い、試験前後の重量の差を腐食減耗量として算出した。評価は、合金元素を含有しない普通鋼（表１、Ｎｏ．１４）の腐食減耗量を１００％とした場合の、各鋼材の減耗量の相対比で行った。腐食減耗量の相対比が小さいほど耐食性は良好であり、３０％以上を×、３０〜１５％を○、１５％以下を◎とした。その結果、表３に示すように、Ｃｕ及びＳｂを含有する鋼は、Ｃｕ或いはＳｂの片方のみを含有する鋼に比べて、強酸環境での耐食性が優れていることがわかった。
【００６４】
【表３】
0006515282.tif 000004
【００６５】
次に、Ｓｎ含有層又はＳｎイオン供給源を含まない塗膜を形成した試験片には、幅０．６ｍｍ、長さ５０ｍｍの２本の直線が、互いに試験面の下部で試験片上からみて４５°で交わるＸカットをカッターで入れ、地鉄面を露出させた。Ｘカットは、不可避的な欠陥を模擬するものである。これらの試験片を用いて腐食試験を行った。
【００６６】
試験片全面に、ｐＨ２に調整した硫酸溶液を霧吹きにて吹き付け、３０℃、１００％ＲＨに制御した環境下で垂直にて２４時間保持する腐食試験を１年間実施した。腐食試験後、スクレーパーにて容易に剥離可能な被膜を除去した後、クエン酸アンモニウム溶液にてさびを除去した。その後、腐食深さを１７点計測し、平均腐食深さとした。
【００６７】
合金元素を含有しない普通鋼（表１の鋼Ｎｏ．１４）とＳｎイオン供給源及びＳｂイオン供給源を含まないエポキシ系樹脂（表２の塗膜Ｆ）との組合せの平均腐食深さを１００％とした場合の、各種鋼材の平均腐食深さの相対比で評価を行った。平均腐食深さの相対比が小さいほど耐食性は良好であり、３０％以上を×、３０％〜１５％を○、１５％以下を◎と評価し、結果を表４−１及び表４−２に示した。
【００６８】
表４−１に示したように、Ｃｕ及びＳｂを含有する鋼Ｎｏ．１〜１０にＳｎイオン供給源を含有する塗膜Ｂ〜Ｅを形成した鋼材の場合は、耐食性が良好である。一方、表４−２に示したように、Ｓｎイオン供給源を含有する塗膜Ｂ〜ＥをＣｕ及びＳｂの少なくともいずれかを含まない鋼Ｎｏ．１１〜１４に形成した場合、或いはＳｎイオン供給源を含まない塗膜Ｆ及びＧを前記鋼Ｎｏ．１〜１０に形成した場合は、普通鋼に対する耐食性の優位性が見られない。
【００６９】
このように、本発明の酸性環境用耐食鋼材は、ｐＨが２未満の強酸環境だけでなく、ｐＨ２以上の弱酸性環境においても優れた耐食性を発現し、塗装疵部や塗装脆弱部における腐食の進行が抑制される効果を有する。これに対して、前記試験結果が示すように、Ｃｕ及びＳｂを同時に添加した鋼材とＳｎイオンを含まない塗装との組合せや、Ｓｂを含まない鋼材とＳｎイオンを含む塗装の組合せの場合、装疵部や塗装脆弱部における腐食の進行を抑制する効果が見られなかった。同様に、Ｓｂを添加せず、Ｃｕ及びＳｎを同時に添加した鋼材に、Ｓｂイオンを含む塗装を施した鋼材も、装疵部や塗装脆弱部における腐食の進行を抑制する効果が見られなかった。
【００７０】
【表４−１】
0006515282.tif 000005
【００７１】
【表４−２】
0006515282.tif 000006
【産業上の利用可能性】
【００７２】
本発明の酸性環境用耐食鋼材及び防食方法によれば、例えば、温泉地帯や酸性雨などによって弱酸性環境に曝される鋼構造物などの耐食性を向上させることが可能になる。また、本発明の酸性環境用耐食鋼材及び防食方法は、酸露点腐食などの強酸環境だけでなく、何らかの要因でｐＨが変動して弱酸性環境にも曝されるような酸性腐食環境においても、優れた耐食性を発現する可能性がある。したがって、本発明は産業上の貢献が極めて顕著である。